(57)【要約】【課題】排気ガスに含まれる一酸化炭素を安全に処理することが可能な水素ガス精製装置を提供する。【解決手段】一酸化炭素を吸着する吸着剤が充填された２機の吸着塔２Ａ，２Ｂと、一酸化炭素を含む水素ガスを吸着塔２Ａ，２Ｂの一端側に供給する原料ガス導入経路Ｌ１と、吸着塔２Ａ，２Ｂの他端側から精製された水素ガスを取り出す製品ガス導出経路Ｌ２と、製品ガス導出経路Ｌ２から分岐され、精製された水素ガスの一部を再生ガスとして吸着塔２Ａ，２Ｂの他端側に供給する再生ガス供給経路Ｌ３と、再生ガス供給経路Ｌ３に設けられ、再生ガスを加熱する加熱手段３と、吸着剤から脱離した一酸化炭素が流通する排気経路Ｌ４と、排気経路Ｌ４に設けられ、吸着剤から脱離した一酸化炭素を酸化して二酸化炭素を生成する酸化筒５と、を備えることを特徴とする水素ガス精製装置１を選択する。【選択図】図１
2017077534.tif 000002
【特許請求の範囲】
【請求項１】
温度スイング吸着法により、水素ガス中から一酸化炭素を除去して水素ガスを精製する装置であって、
一酸化炭素を吸着する吸着剤が充填された１以上の吸着塔と、
一酸化炭素を含む水素ガスを前記吸着塔の一端側に供給する原料ガス導入経路と、
前記吸着塔の他端側から精製された水素ガスを取り出す製品ガス導出経路と、
前記製品ガス導出経路から分岐され、精製された水素ガスの一部を再生ガスとして前記吸着塔の他端側に供給する再生ガス供給経路と、
前記再生ガス供給経路に設けられ、前記再生ガスを加熱する加熱手段と、
前記吸着剤から脱離した一酸化炭素が流通する排気経路と、
前記排気経路に設けられ、前記吸着剤から脱離した一酸化炭素を酸化して二酸化炭素を生成する酸化筒と、を備えることを特徴とする水素ガス精製装置。
【請求項２】
前記吸着剤が、陽イオンとして銀イオンを含むＺＳＭ５型ゼオライト（Ａｇ−ＺＳＭ５）であって、
温度が２５℃、圧力が１０Ｐａにおける一酸化炭素の平衡吸着量が１５０ｍｍｏｌ／ｋｇ以上であることを特徴とする請求項１に記載の水素ガス精製装置。
【請求項３】
前記加熱手段が、前記吸着塔に設けられていることを特徴とする、請求項１または２に記載の水素ガス精製装置。
【請求項４】
温度スイング吸着法により、水素ガス中から一酸化炭素を除去して水素ガスを精製する方法であって、
一酸化炭素を吸着する吸着剤が充填された１以上の吸着塔の一端側から一酸化炭素を含む水素ガスを供給し、前記吸着剤に一酸化炭素を吸着させて除去した後、前記吸着塔の他端側から精製された水素ガスを取り出す、精製工程と、
精製された水素ガスの一部を再生ガスとして前記吸着塔の他端側から供給し、前記吸着剤を１００〜４００℃に加熱して当該吸着剤から一酸化炭素を脱離させた後、前記吸着塔の一端側から一酸化炭素を取り出す、再生工程と、
前記吸着剤から脱離させた一酸化炭素を酸化して二酸化炭素を生成し、排気する、無害化工程と、を含むことを特徴とする水素ガス精製方法。
【請求項５】
前記吸着剤が、陽イオンとして銀イオンを含むＺＳＭ５型ゼオライト（Ａｇ−ＺＳＭ５）であって、
温度が２５℃、圧力が１０Ｐａにおける一酸化炭素の平衡吸着量が１５０ｍｍｏｌ／ｋｇ以上であることを特徴とする請求項４に記載の水素ガス精製方法。
【発明の詳細な説明】
【技術分野】
【０００１】
本発明は、水素ガス精製装置および水素ガス精製方法に関する。
【背景技術】
【０００２】
燃料電池の燃料として使用される水素ガスは、原料として天然ガスなどの化石燃料を改質して製造する。具体的には、改質装置を用いて、都市ガスの主成分であるメタンガスを水蒸気改質させて水素ガスを製造する。その際、水蒸気改質により一酸化炭素が副生成物として生成されるため、一酸化炭素を変成反応により二酸化炭素に変換してから排気する。しかしながら、この製造方法では、製造後の水素ガス中に、変換しきれなかった微量の一酸化炭素が含まれる。
【０００３】
ここで、水素ガスを燃料電池に適用する場合、水素ガス中の一酸化炭素の濃度は、１０ｐｐｍ未満であることが要求されている。また、水素ガスを水素自動車に適用する場合、水素ガス中の一酸化炭素の濃度は、例えば、ＩＳＯ規格では、０．２ｐｐｍ未満であることが要求されている。そのため、改質後の水素ガスから一酸化炭素を除去する必要がある。
【０００４】
水素ガスから一酸化炭素を除去する方法としては、一酸化炭素を吸着剤に吸着させることにより除去する方法が知られている。
例えば、特許文献１には、吸着剤として、モレキュラーシーブやアルミナを用いて、圧力スイング吸着（ＰＳＡ；Ｐｒｅｓｓｕｒｅ  Ｓｗｉｎｇ  Ａｄｓｏｒｐｔｉｏｎ）法により、水素ガス中の一酸化炭素を除去する方法が開示されている。
【先行技術文献】
【特許文献】
【０００５】
【特許文献１】特開２００２−１７７７２６号公報
【発明の概要】
【発明が解決しようとする課題】
【０００６】
しかしながら、特許文献１の方法では、吸着剤に吸着した一酸化炭素を脱離し、外部に排気する必要がある。ここで、一酸化炭素は人体に有害であるため、取り扱いに注意する必要があった。
【０００７】
本発明は、上記事情に鑑みてなされたものであって、排気ガスに含まれる一酸化炭素を安全に処理することが可能な水素ガス精製装置および水素ガス精製方法を提供することを課題とする。
【課題を解決するための手段】
【０００８】
上記課題を解決するため、請求項１に係る発明は、
温度スイング吸着法により、水素ガス中から一酸化炭素を除去して水素ガスを精製する装置であって、
一酸化炭素を吸着する吸着剤が充填された１以上の吸着塔と、
一酸化炭素を含む水素ガスを前記吸着塔の一端側に供給する原料ガス導入経路と、
前記吸着塔の他端側から精製された水素ガスを取り出す製品ガス導出経路と、
前記製品ガス導出経路から分岐され、精製された水素ガスの一部を再生ガスとして前記吸着塔の他端側に供給する再生ガス供給経路と、
前記再生ガス供給経路に設けられ、前記再生ガスを加熱する加熱手段と、
前記吸着剤から脱離した一酸化炭素が流通する排気経路と、
前記排気経路に設けられ、前記吸着剤から脱離した一酸化炭素を酸化して二酸化炭素を生成する酸化筒と、を備えることを特徴とする水素ガス精製装置である。
【０００９】
また、請求項２に係る発明は、
前記吸着剤が、陽イオンとして銀イオンを含むＺＳＭ５型ゼオライト（Ａｇ−ＺＳＭ５）であって、
温度が２５℃、圧力が１０Ｐａにおける一酸化炭素の平衡吸着量が１５０ｍｍｏｌ／ｋｇ以上であることを特徴とする請求項１に記載の水素ガス精製装置である。
【００１０】
また、請求項３に係る発明は、
前記加熱手段が、前記吸着塔に設けられていることを特徴とする、請求項１または２に記載の水素ガス精製装置である。
【００１１】
また、請求項４に係る発明は、
温度スイング吸着法により、水素ガス中から一酸化炭素を除去して水素ガスを精製する方法であって、
一酸化炭素を吸着する吸着剤が充填された１以上の吸着塔の一端側から一酸化炭素を含む水素ガスを供給し、前記吸着剤に一酸化炭素を吸着させて除去した後、前記吸着塔の他端側から精製された水素ガスを取り出す、精製工程と、
精製された水素ガスの一部を再生ガスとして前記吸着塔の他端側から供給し、前記吸着剤を１００〜４００℃に加熱して当該吸着剤から一酸化炭素を脱離させた後、前記吸着塔の一端側から一酸化炭素を取り出す、再生工程と、
前記吸着剤から脱離させた一酸化炭素を酸化して二酸化炭素を生成し、排気する、無害化工程と、を含むことを特徴とする水素ガス精製方法である。
【００１２】
また、請求項５に係る発明は、
前記吸着剤が、陽イオンとして銀イオンを含むＺＳＭ５型ゼオライト（Ａｇ−ＺＳＭ５）であって、
温度が２５℃、圧力が１０Ｐａにおける一酸化炭素の平衡吸着量が１５０ｍｍｏｌ／ｋｇ以上であることを特徴とする請求項４に記載の水素ガス精製方法である。
【発明の効果】
【００１３】
本発明の水素ガス精製装置は、一酸化炭素を吸着する吸着剤が充填された１以上の吸着塔と、一酸化炭素を含む水素ガスを吸着塔の一端側に供給する原料ガス導入経路と、吸着塔の他端側から精製された水素ガスを取り出す製品ガス導出経路と、製品ガス導出経路から分岐され、精製された水素ガスの一部を再生ガスとして吸着塔の他端側に供給する再生ガス供給経路と、再生ガス供給経路に設けられ、再生ガスを加熱する加熱手段と、吸着剤から脱離した一酸化炭素が流通する排気経路と、排気経路に設けられ、吸着剤から脱離した一酸化炭素を酸化して二酸化炭素を生成する酸化筒と、を備える構成となっている。そのため、排気ガスに含まれる一酸化炭素を安全に処理することができる。
【００１４】
また、本発明の水素ガス精製方法は、一酸化炭素を吸着する吸着剤が充填された１以上の吸着塔の一端側から一酸化炭素を含む水素ガスを供給し、吸着剤に一酸化炭素を吸着させて除去した後、吸着塔の他端側から精製された水素ガスを取り出す、精製工程と、精製された水素ガスの一部を再生ガスとして吸着塔の他端側から供給し、吸着剤を１００〜４００℃に加熱して当該吸着剤から一酸化炭素を脱離させた後、吸着塔の一端側から一酸化炭素を取り出す、再生工程と、吸着剤から脱離させた一酸化炭素を酸化して二酸化炭素を生成し、排気する、無害化工程と、を含む構成となっている。そのため、排気ガスに含まれる一酸化炭素を安全に処理することができる。
【図面の簡単な説明】
【００１５】
【図１】本発明を適用した一実施形態である水素ガス精製装置の構成を示す系統図である。
【発明を実施するための形態】
【００１６】
以下、本発明を適用した一実施形態である水素ガス精製装置、およびこの装置を用いた水素ガス精製方法について、これに用いられる吸着剤およびこの製造方法と併せて詳細に説明する。なお、以下の説明で用いる図面は、特徴をわかりやすくするために、便宜上特徴となる部分を拡大して示している場合があり、各構成要素の寸法比率などが実際と同じであるとは限らない。
【００１７】
＜水素ガス精製装置＞
先ず、本実施形態の水素ガス精製装置１について説明する。図１は、本発明を適用した一実施形態である水素ガス精製装置１の構成を示す系統図である。図１に示すように、本実施形態の水素ガス精製装置１は、２機の吸着塔２Ａ，２Ｂと、原料ガス導入経路Ｌ１と、製品ガス導出経路Ｌ２と、再生ガス供給経路Ｌ３と、加熱手段３と、排気経路Ｌ４と、混合部４と、酸素供給経路Ｌ５と、酸化筒５と、を備えて概略構成されている。本実施形態の水素ガス精製装置１は、温度スイング吸着（ＴＳＡ；Ｔｈｅｒｍａｌ  Ｓｗｉｎｇ  Ａｄｓｏｒｐｔｉｏｎ）法により、水素ガス中の一酸化炭素を除去するための装置である。
【００１８】
吸着塔２Ａ，２Ｂは、耐熱性及び耐圧性を備えた筒状の反応容器である。容器の形状については、特に限定されるものではない。
【００１９】
吸着塔２Ａ，２Ｂの内部には、一酸化炭素を吸着するために吸着剤が充填されている。この吸着剤により、水素ガスに含まれる一酸化炭素を吸着除去することができる。また、この吸着剤は、一酸化炭素を吸着することにより吸着能力が低下するが、加熱することにより一酸化炭素を脱離させ、吸着能力を再生することができる。
【００２０】
吸着剤としては、水素ガスに含まれる一酸化炭素を吸着除去することができるものであれば、特に限定されない。具体的には、陽イオンとして銀イオンを含むＺＳＭ５型ゼオライト（以下、「Ａｇ−ＺＳＭ５」と記載することがある）、Ｌｉイオンに交換されたＬｉ−Ｘ型ゼオライトなどを用いることができる。この中でも、Ａｇ−ＺＳＭ５は、水素ガス中の一酸化炭素の吸着能力に優れるため好ましい。
【００２１】
ここで、Ａｇ−ＺＳＭ５について説明すると、Ａｇ−ＺＳＭ５の銀イオンの交換率の下限値としては、特に限定されないが、具体的には、例えば、４５％が好ましく、６５％がより好ましい。交換率が下限値以上であることにより、一酸化炭素の吸着効率を向上させることができる。
【００２２】
Ａｇ−ＺＳＭ５は、一酸化炭素を吸着することにより吸着能力が低下するが、加熱することにより一酸化炭素を脱離させ、吸着能力を再生することができる。吸着剤を再生する際の加熱温度の上限値としては、４００℃が好ましく、３００℃がより好ましい。加熱温度が上限値以下であることにより、吸着剤に吸着した一酸化炭素を効率よく脱離することができ、再生後の吸着剤の活性が維持される。加熱温度が上限値以上の場合、ヒーターの電力が増加するため好ましくない。また、バルブ等の部材を劣化させる原因にもなる。
【００２３】
また、Ａｇ−ＺＳＭ５を再生する際の加熱温度の下限値としては、１００℃が好ましく、２００℃がより好ましい。加熱温度が下限値以上であることにより、吸着剤に吸着した一酸化炭素を効率よく脱離することができる。加熱温度が下限値以下の場合、吸着剤から一酸化炭素が脱離する速度が遅くなり、当該脱離が十分に行われない。したがって、再生後の吸着剤の吸着能力が著しく低下する。
【００２４】
Ａｇ−ＺＳＭ５の吸着量としては、特に限定されないが、具体的には、例えば、温度が２５℃、圧力が１０Ｐａにおける一酸化炭素の平衡吸着量が１５０ｍｍｏｌ／ｋｇ以上であるのが好ましく、２５０ｍｍｏｌ／ｋｇ以上であるのがより好ましい。
【００２５】
なお、吸着量は、定容式のガス吸着量測定装置を用いて、温度を２５℃一定にして行っている。
【００２６】
また、上述したＡｇ−ＺＳＭ５は、ＺＳＭ５型ゼオライトをイオン交換するイオン交換工程を含む製造方法により製造される。
【００２７】
イオン交換工程は、いわゆるＺＳＭ５型ゼオライトに含まれる陽イオンを銀イオンに交換する工程である。本実施形態では、上記ＺＳＭ５型ゼオライトとして、プロトンを陽イオンとして含むＺＳＭ５型ゼオライト（以下、「Ｈ−ＺＳＭ５」と記載することがある）を用いた例について説明する。
【００２８】
具体的には、先ず、Ｈ−ＺＳＭ５を硝酸銀水溶液に浸漬した後、暗室、室温下で撹拌する。これにより、Ｈ−ＺＳＭ５のプロトンが銀イオンに交換される。
【００２９】
次に、これを吸引濾過することにより、銀イオンに交換されたＺＳＭ５型ゼオライト（Ａｇ−ＺＳＭ５）を回収する。プロトンから銀イオンへの交換率（以下、単に「交換率」と記載することがある）を増加させると、一酸化炭素の吸着能力に優れる吸着剤を製造することができる。交換率を増加させる方法は各種あるが、上述の硝酸銀水溶液の濃度、浸漬時間、撹拌時間、浸漬させる際の溶液の温度、イオン交換の回数を任意に調整することにより、交換率を増加させることができる。
例えば、浸漬時間を長くすることにより、交換率を増加させることができる。
【００３０】
イオン交換工程に用いるＨ−ＺＳＭ５は、シリカと、アルミナと、を含み構成される。シリカとアルミナのモル比（以下、「シリカ／アルミナモル比」と記載することがある）の上限値としては、特に限定されないが、具体的には、例えば、５０が好ましく、２０がより好ましい。シリカ／アルミナモル比が上限値以下であることにより、イオン交換サイトであるアルミナの量が増えるため、イオン交換量が増加する。
【００３１】
また、交換率の下限値としては、特に限定されないが、具体的には、例えば、４５％が好ましく、６５％がより好ましい。交換率が下限値以上であることにより、一酸化炭素の吸着効率を向上させることができる。なお、交換率はキレート滴定法などにより測定することができる。
【００３２】
ここで、キレート滴定法とは、金属イオンがキレート試薬と反応して、キレート化合物を生成する反応を利用した滴定法であり、Ａｇ−ＺＳＭ５に含まれる銀イオンの量を測定することができる。キレート試薬としては、銀イオンの量を測定可能なものであれば特に限定されないが、具体的には、例えば、エチレンジアミン四酢酸（ＥＤＴＡ；Ｅｔｈｙｌｅｎｅ  Ｄｉａｍｉｎｅ  Ｔｅｔｒａ  Ａｃｉｄ）などが挙げられる。
以上の工程により、本実施形態の水素ガス精製装置に用いることが可能なＡｇ−ＺＳＭ５を製造することができ、水素ガス中の一酸化炭素を高効率で吸着することができる。
【００３３】
吸着塔２Ａおよび吸着塔２Ｂの一端側には、原料ガス導入経路Ｌ１から分岐した原料ガス導入経路Ｌ１ＡおよびＬ１Ｂがそれぞれ接続されている。これにより、原料ガス導入経路Ｌ１を介して、精製前の水素ガス（以下、「原料ガス」と記載することがある）を吸着塔２Ａ，２Ｂに供給することができる。
【００３４】
また、吸着塔２Ａおよび吸着塔２Ｂの他端側には、製品ガス導出経路Ｌ２から分岐した製品ガス導出経路Ｌ２ＡおよびＬ２Ｂがそれぞれ接続されている。これにより、吸着塔２Ａ，２Ｂにおいて一酸化炭素を除去した原料ガス（以下、「製品ガス」と記載することがある）を、製品ガス導出経路Ｌ２を介して、吸着塔２Ａ，２Ｂから外部に供給することができる。
【００３５】
原料ガス導入経路Ｌ１Ａ，Ｌ１Ｂには、それぞれ開閉バルブＶ１Ａ，Ｖ１Ｂが設けられている。また、製品ガス導出経路Ｌ２Ａ，Ｌ２Ｂには、それぞれ開閉バルブＶ２Ａ，Ｖ２Ｂが設けられている。開閉バルブＶ１Ａ，Ｖ１Ｂ，Ｖ２Ａ，Ｖ２Ｂの開閉状態を操作することにより、吸着塔２Ａおよび吸着塔２Ｂのうち、どちらか一方にのみ原料ガスを供給することができる。例えば、吸着塔２Ａにだけ原料ガスを供給する場合は、開閉バルブＶ１Ａ，Ｖ２Ａを開状態にし、開閉バルブＶ１Ｂ，Ｖ２Ｂを閉状態にする。
【００３６】
再生ガス供給経路Ｌ３は、一端が製品ガス導出経路Ｌ２と接続しており、他端が再生ガス供給経路Ｌ３Ａと再生ガス供給経路Ｌ３Ｂとに分岐している。再生ガス供給経路Ｌ３Ａは、製品ガス導出経路Ｌ２Ａ上であって、吸着塔２Ａの他端側と開閉バルブＶ２Ａの間で接続されている。また、再生ガス供給経路Ｌ３Ｂは、製品ガス導出経路Ｌ２Ｂ上であって、吸着塔２Ｂの他端側と開閉バルブＶ２Ｂの間で接続されている。
【００３７】
再生ガス供給経路Ｌ３には製品ガス導出経路Ｌ２から製品ガスの一部（以下、「再生ガス」と記載することがある）が供給されており、再生ガス供給経路Ｌ３を介して、再生ガスを吸着塔２Ａおよび吸着塔２Ｂに供給することができる。
【００３８】
再生ガス供給経路Ｌ３Ａおよび再生ガス供給経路Ｌ３Ｂには、それぞれ開閉バルブＶ３Ａおよび開閉バルブＶ３Ｂが設けられている。開閉バルブＶ３Ａ，Ｖ３Ｂの開閉状態を操作することにより、吸着塔２Ａおよび吸着塔２Ｂのうち、どちらか一方にのみ再生ガスを供給することができる。例えば、吸着塔２Ｂにだけ再生ガスを供給する場合は、開閉バルブＶ３Ｂを開状態にし、開閉バルブＶ３Ａを閉状態にする。
【００３９】
加熱手段３は、再生ガス供給経路Ｌ３上に設けられている。加熱手段３は、一次側から再生ガスが供給されており、供給された再生ガスを加熱し、加熱された再生ガスを二次側に供給する。したがって、再生ガス供給経路Ｌ３から吸着塔２Ａ，２Ｂに供給される再生ガスの温度は高い。
【００４０】
吸着塔２Ａまたは吸着塔２Ｂに高温の再生ガスを供給することにより、吸着塔２Ａ，２Ｂ内の吸着剤が加熱され、吸着剤から一酸化炭素が脱離する。脱離した一酸化炭素は再生ガスと混ざり、排気ガスとして系外に排出される。
【００４１】
原料ガス導入経路Ｌ１Ａ上であって、吸着塔２Ａの一端側と開閉バルブＶ１Ａの間には、排気経路Ｌ４Ａが接続されている。また、原料ガス導入経路Ｌ１Ｂ上であって、吸着塔２Ｂの一端側と開閉バルブＶ１Ｂの間には、排気経路Ｌ４Ｂが接続されている。
【００４２】
排気経路Ｌ４Ａおよび排気経路Ｌ４Ｂは途中で接続され、排気経路Ｌ４となる。排気経路Ｌ４により、吸着塔２Ａおよび吸着塔２Ｂで生成した排気ガスを外部に排気することができる。
【００４３】
排気経路Ｌ４Ａおよび排気経路Ｌ４Ｂには、それぞれ開閉バルブＶ４Ａおよび開閉バルブＶ４Ｂが設けられている。開閉バルブＶ４Ａ，Ｖ４Ｂの開閉状態を操作することにより、生成した排気ガスを外部に排気することができる。例えば、吸着塔２Ｂにおいて生成した排気ガスを外部に排気する場合は、開閉バルブＶ４Ｂを開状態にし、開閉バルブＶ４Ａを閉状態にする。
【００４４】
さらに、上述した開閉バルブＶ１Ａ，Ｖ１Ｂ，Ｖ２Ａ，Ｖ２Ｂ，Ｖ３Ａ，Ｖ３Ｂ，Ｖ４Ａ，Ｖ４Ｂの開閉状態を操作することにより、一方の吸着塔で水素ガス中の一酸化炭素の除去する処理（精製処理）を行うと同時に、他方の吸着塔から吸着剤に吸着した一酸化炭素を排気経路Ｌ４へ供給する処理（再生処理）を行うことができる。例えば、吸着塔２Ａで精製処理を行い、吸着塔２Ｂで再生処理を行う場合は、開閉バルブＶ１Ａ，Ｖ２Ａ，Ｖ３Ｂ，Ｖ４Ｂを開状態にし、開閉バルブＶ１Ｂ，Ｖ２Ｂ，Ｖ３Ａ，Ｖ４Ａを閉状態にする。
【００４５】
混合部４は、排気経路Ｌ４上に設けられている。混合部４は一次側から排気ガスが供給されている。また、混合部４は後述する酸素供給経路Ｌ５と接続されており、酸素供給経路Ｌ５から酸素を含むガスが供給されている。混合部４により、混合部４において、排気ガスと酸素を含むガスとを混合し、混合したガス（以下、「混合ガス」と記載することがある）を混合部４の二次側に供給することができる。
【００４６】
混合部４としては、排気ガスと酸素を含むガスとを混合することができるものであれば、特に限定されない。具体的には、例えば、スタティックミキサー、バッファータンクなどが挙げられる。
【００４７】
酸素供給経路Ｌ５は、一端が混合部４に接続されており、他端が酸素供給源（図示略）と接続されている。酸素供給経路Ｌ５により、酸素を含むガスを混合部４に供給することができる。酸素を含むガスとしては、特に限定されないが、具体的には、例えば、空気、酸素ガスなどが挙げられる。
【００４８】
また、酸素供給源（図示略）としては、酸素を含むガスを供給できるものであれば特に限定されない。具体的には、例えば、空気圧縮機、空気ボンベ、酸素ボンベなどが挙げられる。
【００４９】
酸化筒５は、排気経路Ｌ４上であって、混合部４の二次側に設けられている。酸化筒５は、一次側から混合ガスが供給されている。酸化筒５の内部には酸化触媒が充填されている。酸化筒５により、混合ガス中の一酸化炭素を酸化して二酸化炭素を生成する。これにより、人体に有害な一酸化炭素が無害な二酸化炭素に変化するため、排気ガス（混合ガス）を無害化することができる。無害化した排気ガスは、酸化筒５の二次側から排気される。
【００５０】
酸化触媒としては、一酸化炭素を酸化することができる触媒であれば特に限定されるものではない。具体的には、例えば、白金やパラジウムなどを担持した貴金属触媒や銅マンガン系触媒などが挙げられる。
【００５１】
＜水素ガスの精製方法＞
次に、上述した水素ガス精製装置１を用いた本実施形態の水素ガス精製方法について説明する。本実施形態の水素ガス精製方法は、吸着塔２Ａおよび吸着塔２Ｂを並列に接続し、一方の吸着塔において原料ガスを精製する精製処理を行い、他方の吸着塔において吸着剤を再生する再生処理を行う。上記精製処理と再生処理を吸着塔２Ａおよび吸着塔２Ｂの間で交互に切り替えることにより、全体として水素ガスを連続精製することができる。
【００５２】
さらに、本実施形態では、再生処理により生成した排気ガスを無害化する無害化処理を行う。本実施形態では、吸着塔２Ａおいて精製処理を行い、吸着塔２Ｂで再生処理を行う方法を例として説明する。
【００５３】
（精製処理）
先ず、開閉バルブＶ１Ａ，Ｖ２Ａ，Ｖ３Ｂ，Ｖ４Ｂを開状態にし、開閉バルブＶ１Ｂ，Ｖ２Ｂ，Ｖ３Ａ，Ｖ４Ａを閉状態にする。これにより、原料ガス導入経路Ｌ１から供給された原料ガスを、原料ガス導入経路Ｌ１Ａを介して吸着塔２Ａに供給する。その後、吸着塔２Ａ内の吸着剤により原料ガスから一酸化炭素を吸着除去し、製品ガスを生成する。その後、生成した製品ガスを製品ガス導出経路Ｌ２Ａおよび製品ガス導出経路Ｌ２を介して外部へ供給する。
【００５４】
（再生処理）
一方、製品ガス導出経路Ｌ２から製品ガスを外部へ供給している間、再生ガス供給経路Ｌ３を介して製品ガスの一部（再生ガス）を加熱手段３に供給する。加熱手段３は、供給された再生ガスを加熱し、再生ガス供給経路Ｌ３および再生ガス供給経路Ｌ３Ｂを介して加熱した再生ガスを吸着塔２Ｂへ供給する。
【００５５】
次に、吸着塔２Ｂにおいて、加熱した再生ガスが吸着塔２Ｂ内の吸着剤を１００〜４００℃に加熱することにより、吸着剤から一酸化炭素を脱離させ、吸着剤の吸着能力を再生する。脱離した一酸化炭素は再生ガスに混ざり、排気ガスとして排気経路Ｌ４Ｂおよび排気経路Ｌ４を介して混合部４に供給される。
【００５６】
（無害化処理）
混合部４には、排気経路Ｌ４を介して排気ガスが供給されており、さらに、酸素供給経路Ｌ５を介して酸素を含むガスが供給されている。混合部４において、排気ガスと酸素を含むガスを混合し、混合ガスを生成する。その後、生成した混合ガスを、酸化筒５に供給する。
【００５７】
次に、酸化筒５において、酸化触媒を用いて混合ガス中の一酸化炭素を酸化して二酸化炭素を生成し、外部に排気する。
【００５８】
以上の処理により、吸着塔２Ａにおいて精製処理を行い、吸着塔２Ｂにおいて再生処理を行うことができる。また、無害化処理により、排気ガス中の一酸化炭素を酸化して二酸化炭素を生成することで、排気ガスが無害化される。
【００５９】
次に、開閉バルブＶ１Ｂ，Ｖ２Ｂ，Ｖ３Ａ，Ｖ４Ａを開状態にし、開閉バルブＶ１Ａ，Ｖ２Ａ，Ｖ３Ｂ，Ｖ４Ｂを閉状態にする。これにより、吸着塔２Ａにおいて再生処理を行い、吸着塔２Ｂにおいて精製処理を行うことができる。これを交互に切り替えることにより、全体として水素ガスを連続精製することができる。
【００６０】
以上説明したように、本実施形態の水素ガス精製装置は、一酸化炭素を吸着する吸着剤が充填された２機の吸着塔２Ａ，２Ｂと、一酸化炭素を含む水素ガスを吸着塔２Ａ，２Ｂの一端側に供給する原料ガス導入経路Ｌ１と、吸着塔２Ａ，２Ｂの他端側から精製された水素ガスを取り出す製品ガス導出経路Ｌ２と、製品ガス導出経路Ｌ２から分岐され、精製された水素ガスの一部を再生ガスとして吸着塔の他端側に供給する再生ガス供給経路Ｌ３と、再生ガス供給経路Ｌ３に設けられ、再生ガスを加熱する加熱手段３と、吸着剤から脱離した一酸化炭素が流通する排気経路Ｌ４と、排気経路Ｌ４に設けられ、吸着剤から脱離した一酸化炭素を酸化して二酸化炭素を生成する酸化筒５と、を備える構成となっている。そのため、排気ガスに含まれる一酸化炭素を安全に処理することができる。
【００６１】
また、本実施形態の水素ガス精製方法は、一酸化炭素を吸着する吸着剤が充填された２機の吸着塔２Ａ，２Ｂの一端側から一酸化炭素を含む水素ガスを供給し、吸着剤に一酸化炭素を吸着させて除去した後、吸着塔２Ａ，２Ｂの他端側から精製された水素ガスを取り出す、精製工程と、精製された水素ガスの一部を再生ガスとして吸着塔２Ａ，２Ｂの他端側から供給し、吸着剤を１００〜４００℃に加熱して当該吸着剤から一酸化炭素を脱離させた後、吸着塔２Ａ，２Ｂの一端側から一酸化炭素を取り出す、再生工程と、吸着剤から脱離させた一酸化炭素を酸化して二酸化炭素を生成し、排気する、無害化工程と、を含む構成となっている。そのため、排気ガスに含まれる一酸化炭素を安全に処理することができる。
【００６２】
以上、この発明の実施形態について図面を参照して詳述してきたが、具体的な構成はこの実施形態に限られるものではなく、この発明の要旨を逸脱しない範囲の設計等も含まれる。例えば、上述した水素ガス精製装置１は、加熱手段３により加熱した再生ガスを吸着塔２Ａもしくは吸着塔２Ｂに流通することにより、吸着塔２Ａもしくは吸着塔２Ｂに充填された吸着剤から一酸化炭素を脱離させる例について説明した。しかしながら、この実施形態に限られるものではなく、吸着塔２Ａ，２Ｂに設けた加熱手段により吸着塔２Ａ，２Ｂを加熱して吸着剤から一酸化炭素を脱離させてもよい。
【００６３】
＜実施例１＞
実施例１として、Ａｇ−ＺＳＭ５を製造し、一酸化炭素の吸着量を評価した。
先ず、イオン交換工程として、シリカ／アルミナモル比が１１．９のＨ−ＺＳＭ５を、０．０２ｍｏｌ／Ｌの硝酸銀水溶液に浸漬させ、暗室、室温下で２４時間攪拌した。その後、吸引濾過をしてＡｇ−ＺＳＭ５を回収した。同様のイオン交換工程を繰り返し１回実施した後、１００℃で乾燥させてＡｇ−ＺＳＭ５を調製した。
【００６４】
キレート滴定法により、調製したＡｇ−ＺＳＭ５の銀イオンの含有量を求めたところ、交換率は７５％であった。なお、キレート試薬としてエチレンジアミン四酢酸を用いた。
以上の工程により、Ａｇ−ＺＳＭ５を調製した。
【００６５】
次に、再生温度の異なるＡｇ−ＺＳＭ５について、２５℃における一酸化炭素の平衡吸着量を測定した。具体的には、先ず、上述の調製したＡｇ−ＺＳＭ５を、再生を目的として真空下において加熱した。昇温速度は５０℃／ｈとし、加熱（再生）温度はそれぞれ５０℃、１００℃、２００℃、３００℃、４００℃、４５０℃とし、加熱（再生）時間は２時間とした。
【００６６】
表１に、平衡圧が１０Ｐａのときの一酸化炭素の吸着量を示す。再生温度が５０℃の場合は吸着量が２４ｍｍｏｌ／ｋｇであるのに対し、再生温度が１００〜４５０℃の場合は吸着量が１５０ｍｍｏｌ／ｋｇ以上であり、再生温度が１００〜４５０℃の場合は吸着能力が優れていた。
【００６７】
しかしながら、再生温度が４５０℃の場合、４００℃と比較して吸着量は数％増加するが、ヒーターの電力量や、再生の際に用いる部材の耐熱性を考慮すると好ましくない。そのため、Ａｇ−ＺＳＭ５の再生温度は、１００〜４００℃が好ましいことを確認した。
【００６８】
【表１】
2017077534.tif 000003
【００６９】
＜実施例２＞
実施例２として、Ａｇ−ＺＳＭ５を吸着剤とする水素ガス精製装置を用いて水素ガスを精製し、製品ガス中の一酸化炭素の残存量、および排気ガス中の一酸化炭素残存量を評価した。
実施例１と同様にして、イオン交換率が７５％のＡｇ−ＺＳＭ５を作製した。作製したＡｇ−ＺＳＭ５を窒素ガス雰囲気下において３００℃で加熱し、再生した。
【００７０】
次に、図１に示す水素ガス精製装置を構築し、吸着塔２Ａ，２Ｂに充填する吸着剤として上記Ａｇ−ＺＳＭ５を用いた。空間速度２７８０ｈ−１の条件で、一酸化炭素を１０ｐｐｍ含む水素ガス（原料ガス）を通気した。加熱手段３は３００℃に設定した。
【００７１】
常温の原料ガスを通気させ、一方の吸着塔により一酸化炭素を除去する精製工程と、この精製工程の一部のガスを脱離用ガスとして、この脱離用ガスを加熱手段３で加熱した後、他方の吸着塔に通気させる再生工程とを行った。精製工程と再生工程とを交互に繰り返すＴＳＡ法によって、連続的に原料ガス中の一酸化炭素を除去した。
【００７２】
一酸化炭素を除去した後の原料ガス（製品ガス）に含まれる一酸化炭素の濃度を、ガス分析装置（トレースアナリティカル社製、ＲＧＡ５）を用いて測定したところ、１０ｐｐｂ未満であった。
【００７３】
次に、空気を製品ガスの１０ｖｏｌ％を通気し、混合部４において排気ライン中の製品ガスと混合させ、混合ガスを作製した。混合ガスを酸化筒５に供給し、混合ガス中の一酸化炭素を二酸化炭素に酸化した。酸化筒５の二次側における一酸化炭素ガスの濃度は１ｐｐｂ未満であった。
【産業上の利用可能性】
【００７４】
本発明の水素ガス精製装置および水素ガス精製方法を用いることで、水素ガスに含まれる微量の一酸化炭素を除去することができ、燃料電池や水素自動車で求められる高純度の水素ガスを製造することができる。
【符号の説明】
【００７５】
１…水素ガス精製装置
２Ａ，２Ｂ…吸着塔
３…加熱手段
４…混合部
５…酸化筒
Ｌ１，Ｌ１Ａ，Ｌ１Ｂ…原料ガス導入経路
Ｌ２，Ｌ２Ａ，Ｌ２Ｂ…製品ガス導出経路
Ｌ３，Ｌ３Ａ，Ｌ３Ｂ…再生ガス供給経路
Ｌ４，Ｌ４Ａ，Ｌ４Ｂ…排気経路
Ｌ５…酸素供給経路
Ｖ１Ａ，Ｖ１Ｂ，Ｖ２Ａ，Ｖ２Ｂ，Ｖ３Ａ，Ｖ３Ｂ，Ｖ４Ａ，Ｖ４Ｂ…開閉バルブ
【図１】
2017077534.tif 000004